(57)【要約】【課題】充分な可撓性及び耐折性を有し、さらに、作業性、密着性、耐溶剤性、耐熱性等においても優れた性質を有する感光性熱硬化型樹脂組成物を提供する。【解決手段】（Ａ）ビスフェノール型エポキシ樹脂と（メタ）アクリル酸とを反応させた後、酸無水物を反応させて得られるカルボキシル変性エポキシ（メタ）アクリレート樹脂と、（Ｂ）ビフェニル型エポキシ樹脂と、（Ｃ）光重合開始剤と、（Ｄ）希釈剤とを含有しており、（Ａ）カルボキシ変性エポキシアクリレート樹脂の酸価が１２５〜１４５ｍｇＫＯＨ／ｇであることを特徴とする感光性熱硬化型樹脂組成物。【選択図】なし【特許請求の範囲】
【請求項１】
（Ａ）ビスフェノール型エポキシ樹脂と（メタ）アクリル酸とを反応させた後、酸無水物を反応させて得られるカルボキシル変性エポキシ（メタ）アクリレート樹脂と、（Ｂ）ビフェニル型エポキシ樹脂と、（Ｃ）光重合開始剤と、（Ｄ）希釈剤とを含有することを特徴とする感光性熱硬化型樹脂組成物であって、
前記（Ａ）カルボキシル変性エポキシ（メタ）アクリレート樹脂の酸価が１２５〜１４５ｍｇＫＯＨ／ｇであることを特徴とする感光性熱硬化型樹脂組成物。
【請求項２】
前記（Ｂ）ビフェニル型エポキシ樹脂が、次の一般式
【化１】
2005062450.tif 000005
（式中、ｎは１〜１０の整数を表す。）で表される樹脂であることを特徴とする請求項１記載の感光性熱硬化型樹脂組成物。
【請求項３】
前記（Ｂ）ビフェニル型エポキシ樹脂が、〔前記（Ｂ）ビフェニル型エポキシ樹脂におけるエポキシ基の数〕／〔前記（Ａ）カルボキシル変性エポキシ（メタ）アクリレート樹脂におけるカルボキシル基の数〕で表される官能基の数の比が０．５〜１．５となる量で配合されてなることを特徴とする請求項１又は２記載の感光性熱硬化型樹脂組成物。
【発明の詳細な説明】
【技術分野】
【０００１】
本発明は、感光性熱硬化型樹脂組成物に係り、特に、その硬化物が、現像性、密着性、耐溶剤性、耐熱性に優れ、フレキシブル配線板用レジストインキに好適に用いることができるアルカリ現像型の感光性熱硬化型樹脂組成物に関する。
【背景技術】
【０００２】
従来から、フレキシブルプリント配線板の配線パターンを外部から保護したり、表面実装におけるはんだ付け工程で不必要な部分にはんだが付かないように保護するために、ソルダーレジスト（ソルダーマスク）と呼ばれる保護層を設けることが行われている。
【０００３】
当初、ソルダーレジストとしてはエポキシ樹脂が使用されていたが、エポキシ樹脂は可撓性が低いという問題があったため、これを改善するための検討が活発になされ、酸価が４０〜１１０ｍｇＫＯＨ／ｇである特定の不飽和基含有ポリカルボン酸樹脂を使用するレジストインキ組成物（例えば、特許文献１参照。）や、酸価が６０〜１２０ｍｇＫＯＨ／ｇの感光性ポリマーと、１分子中に２個のジグリシジルエーテル型のエポキシ化合物とを含有したアルカリ現像型の光硬化性・熱硬化性樹脂組成物（例えば、特許文献２参照。）等が開発されるに至った。
【特許文献１】特許第３１９０２５１号公報
【特許文献２】特許第３２８１４７３号公報
【発明の開示】
【発明が解決しようとする課題】
【０００４】
しかしながら、これらの樹脂組成物は、近年、フレキシブルプリント配線板の分野において高密度化が要求されている中、塗膜が硬く、ポリイミドとの密着が悪いため、充分な可撓性及び耐折性が得られていなかった。
【０００５】
そこで、本発明は、充分な可撓性及び耐折性を有し、さらに、作業性、密着性、耐溶剤性、耐熱性等においても優れた性質を有する感光性熱硬化型樹脂組成物を提供することを目的とする。
【課題を解決するための手段】
【０００６】
本発明者は、鋭意検討した結果、酸価が１２５〜１４５ｍｇＫＯＨ／ｇのカルボキシル変性エポキシ（メタ）アクリレート樹脂及びビフェニル型エポキシ樹脂を用いることによって、希アルカリ水溶液で現像することが可能で、その硬化被膜の可撓性、耐折性、密着性、耐溶剤性、耐熱性等に優れ、フレキシブルプリント配線板のレジストインキに適した感光性熱硬化型樹脂組成物を見出し、本発明を完成したものである。
【０００７】
本発明の感光性熱硬化型樹脂組成物は、（Ａ）ビスフェノール型エポキシ樹脂と（メタ）アクリル酸とを反応させた後、酸無水物を反応させて得られるカルボキシル変性エポキシ（メタ）アクリレート樹脂と、（Ｂ）ビフェニル型エポキシ樹脂と、（Ｃ）光重合開始剤と、（Ｄ）希釈剤とを含有するものであって、（Ａ）の酸価が１２５〜１４５ｍｇＫＯＨ／ｇであることを特徴とするものである。
【０００８】
本発明に用いる（Ａ）カルボキシル変性エポキシ（メタ）アクリレート樹脂は、ビスフェノール型エポキシ樹脂と（メタ）アクリル酸とを反応させた後、酸無水物を反応させて得られる化合物である。
【０００９】
このとき、原料として用いられるビスフェノール型エポキシ樹脂としては、例えば、主骨格がビスフェノールＦ型エポキシ樹脂、ビスフェノールＡ型エポキシ樹脂等が挙げられ、ＫＡＹＡＲＡＤ  ＺＦＲ、ＺＡＲ（日本化薬社製）等の市販品を用いることができる。
【００１０】
同様に、原料として用いられる（メタ）アクリル酸としては、アクリル酸、メタクリル酸及びこれらの混合物が挙げられる。
【００１１】
さらに、原料として用いられる酸無水物としては、無水フタル酸、無水コハク酸、無水マレイン酸、テトラヒドロ無水フタル酸、ヘキサヒドロ無水フタル酸、メチルヘキサヒドロ無水フタル酸、メチルテトラヒドロ無水フタル酸、無水イタコン酸、メチルエンドメチレンテトラヒドロ無水フタル酸等が挙げられる。この中でも、特に、無水コハク酸、無水フタル酸を用いることが好ましい。
【００１２】
これらを反応させて得られた（Ａ）カルボキシル変性エポキシ（メタ）アクリレート樹脂の酸価は１２５〜１４５ｍｇＫＯＨ／ｇの範囲であり、１３０〜１４０ｍｇＫＯＨ／ｇの範囲であることが好ましい。酸価が１２５ｍｇＫＯＨ／ｇ未満であると解像性に劣り、１４５ｍｇＫＯＨ／ｇを超えるとさらに解像性が悪くなる他、密着性、耐溶剤性、耐折性にも悪影響を及ぼしてしまう。
【００１３】
この（Ａ）カルボキシル変性エポキシ（メタ）アクリレート樹脂は、（Ｄ）希釈剤と併せて１００質量部として他の成分との配合割合の基準とするが、このとき、（Ａ）カルボキシル変性エポキシ（メタ）アクリレート樹脂＋（Ｄ）希釈剤  １００質量部中、（Ａ）は３０〜１００質量部であることが好ましい。３０質量部未満であると粘度が著しく低下してしまう。
【００１４】
本発明に用いる（Ｂ）ビフェニル型エポキシ樹脂は、硬化物に充分な可撓性及び耐折性を付与するために用いられるものであり、ビフェニルジイルジメチレン−フェノール樹脂のフェノール性水酸基をグリシジルエーテル化してなるエポキシ樹脂であって、次の一般式（Ｉ）
【化２】
2005062450.tif 000002
で表されるエポキシ樹脂（ｎは１〜１０の整数である。）であることが好ましい。
【００１５】
このエポキシ樹脂としては、例えば、ＮＣ３０００、ＮＣ３０００Ｐ、ＮＣ３０００Ｈ（以上、日本化薬株式会社製）等の市販品を挙げることができ、これらを単独又は２種以上を組合わせて使用することができる。
【００１６】
このビフェニル型エポキシ樹脂に代えて、一般式（Ｉ）以外のビフェニル型、ビスフェノール型、ビフェノール型、フェノールノボラック型、クレゾールノボラック型のエポキシ樹脂を用いた場合には、充分な可撓性、耐折性を得ることができない。
【００１７】
このビフェニル型エポキシ樹脂の配合量は、（Ａ）カルボキシル変性エポキシ（メタ）アクリレート樹脂＋（Ｄ）希釈剤  １００質量部に対して、２０〜８０質量部であることが好ましい。２０質量部未満であると充分な可撓性を得ることができず、８０質量部を超えると充分な解像性を得ることができない。
【００１８】
さらに、このビフェニル型エポキシ樹脂は、熱硬化を行うときの反応性の観点から、〔（Ｂ）ビフェニル型エポキシ樹脂におけるエポキシ基の数〕／〔（Ａ）カルボキシル変性エポキシ（メタ）アクリレート樹脂におけるカルボキシル基の数〕で表される官能基の数の比が０．５〜１．５となる量で配合されてなることが好ましい。
【００１９】
また、感光性熱硬化型樹脂組成物の密着性、耐溶剤性、耐熱性等の特性をより向上したものとするために、このビフェニル型エポキシ樹脂に対するエポキシ樹脂硬化剤を併用することが好ましい。
【００２０】
併用するエポキシ樹脂硬化剤としては、例えば、２ＭＺ、２Ｅ４ＭＺ、Ｃ１１Ｚ、Ｃ１７Ｚ、２ＰＺ、１Ｂ２ＭＺ、２ＭＺ−ＣＮ、２Ｅ４ＭＺ−ＣＮ、Ｃ１１Ｚ−ＣＮ、２ＰＺ−ＣＮ、２ＰＨＺ−ＣＮ、２ＭＺ−ＣＮＳ、２Ｅ４ＭＺ−ＣＮＳ、２ＰＺ−ＣＮＳ、２ＭＺ−ＡＺＩＮＥ、２Ｅ４ＭＺ−ＡＺＩＮＥ、Ｃ１１Ｚ−ＡＺＩＮＥ、２ＭＡ−ＯＫ、２Ｐ４ＭＨＺ、２ＰＨＺ、２Ｐ４ＢＨＺ（以上、四国化成工業株式会社製）等のイミダゾール誘導体、アセトグアナミン、ベンゾグアナミン等のグアナミン類、ジアミノジフェニルメタン、ｍ−フェニレンジアミン、ｍ−キシレンジアミン、ジアミノジフェニルスルフォン、ジシアンジアミド、尿素、尿素誘導体、メラミン、多塩基ヒドラジド等のポリアミン類、これらの有機酸塩及び／又はエポキシアダクト、三フッ化ホウ素のアミン錯体、エチルジアミノ−Ｓ−トリアジン、２，４−ジアミノ−Ｓ−トリアジン、２，４−ジアミノ−６−キシリル−Ｓ−トリアジン等のトリアジン誘導体類、トリメチルアミン、トリエタノールアミン、Ｎ，Ｎ−ジメチルオクチルアミン、Ｎ−ベンジルジメチルアミン、ピリジン、Ｎ−メチルモルホリン、ヘキサ（Ｎ−メチル）メラミン、２，４，６−トリス（ジメチルアミノフェノール）、テトラメチルグアニジン、ｍ−アミノフェノール等の三級アミン類、ポリビニルフェノール、ポリビニルフェノール臭素化物、フェノールノボラック、アルキルフェノールノボラック等のポリフェノール類、トリブチルホスフィン、トリフェニルホスフィン、トリス−２−シアノエチルホスフィン等の有機ホスフィン類、トリ−ｎ−ブチル（２，５−ジヒドロキシフェニル）ホスホニウムブロマイド、ヘキサデシルトリブチルホスホニウムクロライド等のホスホニウム塩類、ベンジルトリメチルアンモニウムクロライド、フェニルトリブチルアンモニウムクロライド等の４級アンモニウム塩類、前記多塩基酸無水物、ジフェニルヨードニウムテトラフルオロボロエート、トリフェニルスルホニウムヘキサフルオロアンチモネート、２，４，６−トリフェニルチオピリリウムヘキサフルオロホスフェート、イルガキュア−２６１（チバ・ガイギー社製）、オプトマ−ＳＰ−１７０（旭電化株式会社製）等の光カチオン重合触媒、スチレン−無水マレイン酸樹脂、フェニルイソシアネートとジメチルアミンの等モル反応物や、トリレンジイソシアネート、イソホロンジイソシアネート等の有機ポリイソシアネートとジメチルアミンの等モル反応物等の公知慣用の硬化剤、硬化促進剤を単独又は２種以上混合して使用することができる
【００２１】
このエポキシ樹脂の硬化剤を配合する場合には、その配合量は、前記（Ｂ）ビフェニル型エポキシ樹脂  １００質量部に対して０．０１〜２５質量部であることが好ましく、０．１〜１５質量部であることが特に好ましい。
【００２２】
また、このビフェニル型エポキシ樹脂の他に、さらに熱硬化成分を加えることができ、例えば、ＥＢＰＳ−２００（日本化薬株式会社製）、ＥＰＸ−３０（旭電化工業株式会社製）、エピクロンＥＸＡ−１５１４（大日本インキ化学工業株式会社製）等のビスフェノールＳ型エポキシ樹脂、ブレンマーＤＧＴ（日本油脂株式会社製）等のジグリシジルフタレート樹脂、ＴＥＰＩＣ（日産化学株式会社製）、アラルダイトＰＴ８１０（チバ・ガイギー社製）等の複素環式エポキシ樹脂、ＹＸ−４０００（油化シェルエポキシ株式会社製）等のビキシレノール型エポキシ樹脂、ＹＬ−６０５６（油化シェルエポキシ株式会社製）等のビフェノール型エポキシ樹脂、ＺＸ−１０６３（東都化成株式会社製）等のテトラグリシジルキシレノイルエタン樹脂等の希釈剤に難溶性のエポキシ樹脂や、エピコート１００９、１０３１（油化シェルエポキシ株式会社製）、エピクロンＮ−３０５０、Ｎ−７０５０、Ｎ−９０５０（大日本インキ化学工業株式会社製）、ＡＥＲ−６６４、ＡＥＲ−６６７、ＡＥＲ−６６９（旭化成工業株式会社製）、ＹＤ−０１２、ＹＤ−０１４、ＹＤ−０１７、ＹＤ−０２０、ＹＤ−００２（東都化成株式会社製）、ＸＡＣ−５００５、ＧＴ−７００４、６４８４Ｔ、６０９９（チバ・ガイギー社製）、ＤＥＲ−６４２Ｕ、ＤＥＲ−６７３ＭＦ（ダウ・ケミカル社製）、ＥＰ−５４００、ＥＰ−５９００（旭電化工業株式会社製）等のビスフェノールＡ型エポキシ樹脂、ＳＴ−２００４、ＳＴ−２００７（東都化成株式会社製）等の水添ビスフェノールＡ型エポキシ樹脂、ＹＤＦ−２００４、ＹＤＦ−２００７（東都化成株式会社製）等のビスフェノールＦ型エポキシ樹脂、ＳＲ−ＢＢＳ、ＳＲ−ＴＢＡ−４００（坂本薬品工業株式会社製）、ＥＰ−６２、ＥＰ−６６（旭電化工業株式会社製）、ＡＥＲ−７５５、ＡＥＲ−７６５（旭化成工業株式会社製）、ＹＤＢ−６００、ＹＤＢ−７１５（東都化成株式会社製）等の臭素化ビスフェノールＡ型エポキシ樹脂、ＥＰＰＮ−２０１、ＥＯＣＮ−１０３、ＥＯＣＮ−１０２０、ＥＯＣＮ−１０２５、ＢＲＥＮ（日本化薬株式会社製）、ＥＣＮ−２７８、ＥＣＮ−２９２、ＥＣＮ−２９９（旭化成工業株式会社製）、ＥＣＮ−１２７３、ＥＣＮ−１２９９（チバ・ガイギー社製）、ＹＤＣＮ−２２０Ｌ、ＹＤＣＮ−２２０ＨＨ、ＹＤＣＮ−７０２、ＹＤＣＮ−７０４、ＹＤＰＮ−６０１、ＹＤＰＮ−６０２（東都化成株式会社製）、エピクロン−６７３、Ｎ−６８０、Ｎ−６９５、Ｎ−７７０、Ｎ−７７５（大日本インキ化学工業株式会社製）等のノボラック型エポキシ樹脂、ＥＰＸ−８００１、ＥＰＸ−８００２、ＥＰＰＸ−８０６０、ＥＰＰＸ−８０６１（大日本インキ化学工業株式会社製）、エピクロンＮ−８８０（大日本インキ化学工業株式会社製）等のビスフェノールＡノボラック型エポキシ樹脂、ＥＰＸ−４９−６０、ＥＰＸ−４９−３０（旭電化工業株式会社製）等のキレート型エポキシ樹脂、ＹＤＧ−４１４（東都化成工業株式会社製）等のグリオキザールエポキシ樹脂、ＹＨ−１４０２、ＳＴ−１１０（東都化成工業株式会社製）、ＹＬ−９３１、ＹＬ−９３３（油化シェルエポキシ株式会社製）等のアミノ基含有エポキシ樹脂、エピクロンＴＳＲ−６０１（大日本インキ化学工業株式会社製）、ＥＰＸ−８４−２、ＥＰＸ−４０６１（旭電化工業株式会社製）等のゴム変性エポキシ樹脂、ＤＣＥ−４００（山陽国策パルプ株式会社製）等のジシクロペンタジエンフェノリック型エポキシ樹脂、Ｘ−１３５９（旭電化工業株式会社製）等のシリコーン変性エポキシ樹脂、Ｇ−４０２、Ｇ−７１０（ダイセル化学工業株式会社製）等のε−カプロラクトン変性エポキシ樹脂等の希釈剤に可溶なエポキシ樹脂等が挙げられる。
【００２３】
本発明に用いる（Ｃ）光重合開始剤は、（Ａ）カルボキシル変性エポキシ（メタ）アクリレート樹脂のアクリロイル基の反応を誘起してラジカル重合を引き起こす化合物であり、例えば、ベンジル、ベンゾイン、ベンゾインメチルエーテル、ベンゾインエチルエーテル、ベンゾインイソプロピルエーテル、ベンゾインイソブチルエーテル等のベンゾイン類、アセトフェノン、２，２−ジメトキシ−２−フェニルアセトフェノン、２，２−ジエトキシ−２−フェニルアセトフェノン、ｐ−ジメチルアミノプロピオフェノン、１，１−ジクロロアセトフェノン、トリクロロアセトフェノン、ｐ−ｔｅｒｔ−ブチルトリクロロアセトフェノン、１−ヒドロキシシクロヘキシルフェニルケトン、２−メチル−１−［４−（メチルチオ）フェニル］−２−モルフォリノ−プロパン−１−オン、２−ベンジル−２−ジメチルアミノ−１−（４−モルフォリノフェニル）」ブタノン−１、Ｎ，Ｎ−ジメチルアミノアセトフェノン等のアセトフェノン類、２−メチルアントラキノン、２−エチルアントラキノン、２−ｔｅｒｔ−ブチルアントラキノン、１−クロロアントラキノン、２−アミルアントラキノン、２−アミノアントラキノン、２，３−ジフェニルアントラキノン等のアントラキノン類、チオキサントン、２，４−ジメチルチオキサントン、２，４−ジエチルチオキサントン、２−クロロチオキサントン、２，４−ジイソプロピルチオキサントン等のチオキサントン類、アセトフェノンジメチルケタール、ベンジルジメチルケタール等のケタール類、ベンゾフェノン、メチルベンゾフェノン、２−クロロベンゾフェノン、４，４´−ジクロロベンゾフェノン、４，４´−ビスジエチルアミノベンゾフェノン、ミヒラーズケトン、４−ベンゾイル−４´−メチルジフェニルサルファイド等のベンゾフェノン類、ベンゾイルパーオキシド、クメンパーオキシド等の有機過酸化物、２，４，５−トリアリールイミダゾール二量体、リボフラビンテトラブチレート、２−メルカプトベンゾイミダゾール、２−メルカプトベンゾオキサゾール、２−メルカプトベンゾチアゾール等のチオール化合物、２，４，６−トリス−ｓ−トリアジン、２，２，２−トリブロモエタノール、トリブロモメチルフェニルスルホン等の有機ハロゲン化合物、２，４，６−トリメチルベンゾイルジフェニルホスフィンオキサイド等が挙げられ、これらは単独又は２種以上を組合わせて用いることができる。
【００２４】
この光重合開始剤の配合量は、（Ａ）カルボキシル変性エポキシ（メタ）アクリレート樹脂＋（Ｄ）希釈剤  １００質量部に対して、１〜３０質量部であることが好ましい。１質量部未満であると感度が低く、アルカリ現像時に膜減りが大きく生じてしまい、３０質量部を超えると過剰により光硬化疎外で現像時に剥れが生じる。
【００２５】
さらに、この光重合開始剤に、Ｎ，Ｎ−ジメチルアミノ安息香酸エチルエステル、Ｎ，Ｎ−ジメチルアミノ安息香酸イソアミルエステル、ペンチル  ４−ジメチルアミノベンゾエート、トリエチルアミン、トリエタノールアミン等の三級アミン類のような光増感剤を併用してもよく、これらは単独又は２種以上と組合わせて用いることができる。
【００２６】
光増感剤の配合量は、光重合開始剤がラジカルを生成するのを助ける働きをし、（Ａ）カルボキシル変性エポキシ（メタ）アクリレート樹脂＋（Ｄ）希釈剤  １００質量部に対して、１〜２０質量部であることが好ましい。
【００２７】
光重合開始剤と光増感剤の好ましい組合わせとしては、２−メチル−１−［４−（メチルチオ）フェニル］−２−モルフォリノ−プロパン−１−オン（チバ・ガイギー社製、商品名：イルガキュア−９０７）と２，４−ジエチルチオキサントン（日本化薬株式会社製、商品名：カヤキュア−ＤＥＴＸ）、２−イソプロピルチオキサントン又は４−ベンゾイル−４´−メチルジフェニルサルファイドとの組合わせが挙げられる。
【００２８】
本発明に用いられる（Ｄ）希釈剤は、（Ａ）カルボキシル変性エポキシ（メタ）アクリレート樹脂だけでは高粘度となってしまうため、これを適当な粘度に調整するものであって、有機溶剤及び／又は光重合成モノマーを用いることができる。
【００２９】
有機溶剤としては、例えば、エチルメチルケトン、シクロヘキサノン等のケトン類、トルエン、キシレン、テトラメチルベンゼン等の芳香族炭化水素類、メチルセロソルブ、ブチルセロソルブ、メチルカルビトール、ブチルカルビトール、ジエチレングリコールモノエチルエーテル、プロピレングリコールモノメチルエーテル、ジプロピレングリコールモノエチルエーテル、ジプロピレングリコールジエチルエーテル、トリエチレングリコールモノエチルエーテル等のグリコールエーテル類、酢酸エチル、酢酸ブチル、ブチルセロソルブアセテート、カルビトールアセテート等のエステル類、エタノール、プロパノール、エチレングリコール、プロピレングリコール等のアルコール類、オクタン、デカン等の脂肪族炭化水素、石油エーテル、石油ナフサ、水添石油ナフサ、ソルベントナフサ等の石油系溶剤等が挙げられる。
【００３０】
また、光重合性モノマーとしては、例えば、２−ヒドロキシエチル（メタ）アクリレート、２−ヒドロキシプロピル（メタ）アクリレート等のヒドロキシアルキル（メタ）アクリレート類、エチレングリコール、メトキシテトラエチレングリコール、ポリエチレングリコール等のグリコールのモノ又はジ（メタ）アクリレート類、Ｎ，Ｎ−ジメチル（メタ）アクリルアミド、Ｎ−メチロール（メタ）アクリルアミド等の（メタ）アクリルアミド類、Ｎ，Ｎ−ジメチルアミノエチル（メタ）アクリレート等のアミノアルキル（メタ）アクリレート類、ヘキサンジオール、トリメチロールプロパン、ペンタエリスリトール、ジトリメチロールプロパン、ジペンタエリスリトール、トリス−ヒドロキシエチルイソシアヌレート等の多価アルコール又はこれらのエチレンオキサイド若しくはプロピレンオキサイド付加物の多価（メタ）アクリレート類、フェノキシエチル（メタ）アクリレート、ビスフェノールＡのポリエトキシジ（メタ）アクリレート等のフェノール類のエチレンオキサイドあるいはプロピレンオキサイド付加物の（メタ）アクリレート類、グリセリンジグリシジルエーテル、トリメチロールプロパントリグリシジルエーテル、トリグリシジルイソシアヌレート等のグリシジルエーテルの（メタ）アクリレート類、カプロラクトン変性トリス（アクリロキシエチル）イソシアヌレート等のε−カプロラクトン変性（メタ）アクリレート類及びメラミン（メタ）アクリレート等が挙げられ、これらは単独又は２種以上を組合わせて使用することができる。
【００３１】
この希釈剤が有機溶剤の場合は、（Ａ）カルボキシル変性エポキシ（メタ）アクリレート樹脂を溶解、希釈して、それによって液状として塗布し、次いで乾燥させることによって造膜せしめる働きをするものであり、光重合性モノマーの場合は、（Ａ）カルボキシル変性エポキシ（メタ）アクリレート樹脂を希釈し塗布しやすい状態にすると共に光重合性を増強する働きをするものである。
【００３２】
したがって、用いる希釈剤に応じて、フォトマスクを塗膜に接触させる接触方式又は非接触方式のいずれかの露光方式が用いられる。
【００３３】
この希釈剤の配合量は、既に記載したとおり、（Ａ）カルボキシル変性エポキシ（メタ）アクリレート樹脂＋（Ｄ）希釈剤  １００質量部中、０〜７０質量部であることが好ましい。
【００３４】
本発明の感光性熱硬化型樹脂組成物には、さらに、密着性、硬度等の特性を向上する目的で、必要に応じて、硫酸バリウム、チタン酸バリウム、酸化ケイ素粉、微粉状酸化ケイ素、無定形シリカ、タルク、クレー、炭酸マグネシウム、炭酸カルシウム、酸化アルミニウム、水酸化アルミニウム、雲母粉等の公知慣用の無機充填剤が使用できる。
【００３５】
この無機充填剤の配合量は、（Ａ）カルボキシル変性エポキシ（メタ）アクリレート樹脂＋（Ｄ）希釈剤  １００質量部中、０〜１５０質量部であることが好ましく、１０〜８０質量部であることが特に好ましい。
【００３６】
さらに、必要に応じて、フタロシアニン・ブルー、フタロシアニン・グリーン、アイオジン・グリーン、ジスアゾイエロー、クリスタルバイオレット、酸化チタン、カーボンブラック、ナフタレンブラック等の公知の着色剤、ハイドロキノン、ハイドロキノンモノメチルエーテル、ｔｅｒｔ−ブチルカテコール、ピロガロール、フェノチアジン等の公知慣用の重合禁止剤、アスベスト、オルベン、ベントン、モンモリロナイト等の公知慣用の増粘剤、シリコーン系、フッ素系、高分子系等の消泡剤及び／又はレベリング剤、イミダゾール系、チアゾール系、トリアゾール系、シランカップリング剤等の密着性付与剤のような公知慣用の添加剤を用いることができる。
【００３７】
本発明の感光性熱硬化型樹脂組成物は、必要に応じて塗布方法に適した粘度に調整し、これを、例えば、回路形成されたプリント配線板にスクリーン印刷法、カーテンコート法、スプレーコート法、ロールコート法等の方法により塗布し、例えば、６０〜１００℃の温度で組成物中に含まれる有機溶剤を揮発乾燥させることにより、タックフリーの塗膜を形成することができる。
【００３８】
その後、所定の露光パターンを形成したフォトマスクを通して選択的に活性光線により露光し、未露光部を希アルカリ水溶液により現像してレジストパターンを形成でき、さらに、活性エネルギー線を照射することにより、あるいは、熱硬化性成分を含む場合には、例えば、１４０〜１８０℃の温度に加熱させることにより、可撓性及び耐折性に優れ、かつ、密着性、耐溶剤性、耐熱性等の諸特性にも優れたレジスト膜が形成できる。
【００３９】
なお、現像に使用される希アルカリ水溶液としては、水酸化カリウム、水酸化ナトリウム、炭酸ナトリウム、炭酸カリウム、リン酸ナトリウム、ケイ酸ナトリウム、アンモニア、アミン類等が挙げられる。
【００４０】
また、光硬化させるための照射光源としては、低圧水銀灯、中圧水銀灯、高圧水銀灯、超高圧水銀灯、キセノンランプ、メタルハライドランプ等を用いることができ、その他、レーザー光線等も露光用活性エネルギー線として使用することができる。
【発明の効果】
【００４１】
本発明の感光性熱硬化型樹脂組成物は、その硬化物が可撓性及び耐折性に富み、かつ、優れた現像性を有し、さらに、密着性、耐溶剤性、耐熱性等に優れたものであり、フレキシブルプリント配線板のソルダーレジストインキとして好適に用いることができる。
【実施例】
【００４２】
以下、実施例に基づいて本発明を詳細に説明する。
【００４３】
（実施例１）
カルボキシル変性エポキシ（メタ）アクリレート樹脂として酸価が１３５のＫＡＹＡＲＡＤ  ＺＦＲ１３４８（日本化薬株式会社製、商品名）  ８０質量部、アクリレートモノマーとしてＫＡＹＡＲＡＤ  ＤＰＣＡ１２０（日本化薬株式会社製、商品名）  ２０質量部、光重合開始剤としてＩＲＵＧＡＣＵＲＥ  ９０７（チバ・ガイギー社製、商品名）  ８質量部、ＫＡＹＡＣＵＲＥ  ＤＥＴＸ−Ｓ（日本化薬社製、商品名）  ２質量部、ビフェニル・ノボラック型エポキシ樹脂としてＮＣ３０００Ｐ（日本化薬株式会社製、商品名）  ３０質量部、重合触媒としてＣ１１ＺＢ−３４（四国化成工業株式会社製、商品名）  ４質量部、無機充填剤として硫酸バリウム  Ｂ−３４（堺化学工業株式会社製、商品名）  １０質量部、顔料としてフタロシアニングリーン  ２質量部、微粉シリカとしてアエロジル＃Ｒ９７２（日本アエロジル株式会社製、商品名）  ５質量部を配合し、３本ロールミルで混練することで感光性熱硬化型樹脂組成物を製造した。
【００４４】
（実施例２）
実施例１のビフェニル・ノボラック型エポキシ樹脂の代わりにビフェニル型エポキシ樹脂（油化シェルエポキシ株式会社製、商品名：ＹＸ４０００）を用いる以外は、表１に示した配合割合にしたがって、実施例１と同様の操作により感光性熱硬化型樹脂組成物を製造した。
【００４５】
（比較例１〜４）
カルボキシル変性エポキシ（メタ）アクリレート樹脂として、酸価が１２０のＫＡＹＡＲＡＤ  ＺＦＲ１３４７（日本化薬社製、商品名）又は酸価が１５０のＫＡＹＡＲＡＤ  ＺＦＲ１３４９（日本化薬株式会社製、商品名）を用いる以外は、表２に示した配合割合にしたがって、実施例１及び２と同様の操作により感光性熱硬化型樹脂組成物を製造した。
【００４６】
（試験例）
実施例及び比較例で製造した感光性熱硬化型樹脂組成物をスクリーン印刷機により、１５０メッシュポリエステルスクリーンを用いて、２０〜３０μｍの厚さになるようにパターン形成されている銅張ポリイミドフィルム基板（銅厚  １８μｍ／ポリイミドフィルム厚  ２５μｍ）に全面塗布し、塗膜を８０℃の熱風乾燥機で３０分間乾燥させた。
【００４７】
次に、レジストパターンのネガフィルムを塗膜に接触させて紫外線照射露光装置を用いて、波長３６５ｎｍの紫外線を照射した（露光量  ４００ｍＪ／ｃｍ２）。その後、１％炭酸ソーダ水溶液で１ｋｇｆ／ｃｍ２、１分間スプレーで現像し、未露光部を溶解除去した。得られた硬化膜を有する試験片について、密着性、鉛筆硬度、耐溶剤性、耐折性の試験を行った。その結果を表１及び表２に示した。
【００４８】
【表１】
2005062450.tif 000003
【００４９】
【表２】
2005062450.tif 000004
【００５０】
＊１  密着試験：ＪＩＳ  Ｄ  ０２０２に準拠し、１００升にクロスカットし、セロハンテープで剥れの有無を調べた。
＊２  鉛筆硬度：ＪＩＳ  Ｋ  ５４００に準拠し、鉛筆硬度を測定した。
＊３  耐溶剤性：複数の試験片をそれぞれ別に、１０％硫酸、１０％水酸化ナトリウム溶液、イソプロピルアルコール、メタノール、メチルエチルケトンに室温で３０分間浸漬し、外観を確認した。
＊４  耐折性：ＪＩＳ  Ｃ  ６４７１に準拠し、ＭＩＴ耐折試験機  Ｒ＝０．８ｍｍ、荷重４．９Ｎでレジストのクラックの有無を確認した。
＊５  解像度：電子顕微鏡で開口状態を確認した。
【００５１】
この結果より、本発明の感光性熱硬化型樹脂組成物は、ソルダーレジストとして優れた耐折性及び優れた解像性を有し、さらに、密着性、耐溶剤性、耐熱性等にも優れたものであることがわかった。